СПОСОБ ПОЛУЧЕНИЯ ВЫСОКОПРОЧНОГО ГИПСА

1. Способ получения высокопрочного гипса, включающий предварительную механическую активацию двуводного гипса и последующую обработку активированного двуводного гипса водой при температурах 97-100°С при атмосферном давлении, отличающийся тем, что последующей обработке подвергают двуводный гипс, в котором количество запасенной энергии, соответствующее изменению межплоскостных расстояний кристаллической решетки, составляет не менее 310 кДж/моль и суммарное количество запасенной энергии, соответствующее изменению поверхности областей когерентного рассеяния и микродеформаций, находится в диапазоне от 5,6 до 5,8 кДж/моль.
2. Способ по п. 1, в котором механическую активацию осуществляют с использованием дезинтеграторов, центробежных и вибрационных мельниц промышленного типа.
3. Способ по п. 1, в котором запасенное количество энергии, соответствующее изменению межплоскостных расстояний кристаллической решетки, изменению поверхности областей когерентного рассеивания и микродеформаций, оценивают путем анализа степени структурных изменений отбираемых проб активируемого материала, либо прогнозируют путем проведения пробной механической активации при различных режимах.
4. Способ по п. 1, в котором количество энергии, запасенной в виде изменения межплоскостных расстояний кристаллической решетки соединения, определяют по формуле
,
latt
где K - коэффициент относительного изменения объема элементарной ячейки соединения(по модулю), E - энергия кристаллической решетки соединения;
количество энергии, запасенной в виде поверхности областей когерентного рассеивания (ОКР) оценивают по формуле
,
mol
i
0
где  - поверхностная энергия соединения до активации, V - мольный объем соединения, D, D - размеры областей когерентного рассеивания соединения после механической активации и до нее, соответственно,
а количество энергии, запасенной в виде микродеформаций оценивают по формуле
,
Y
I
o
где E - модуль Юнга соединения, ε, ε - среднеквадратичная микродеформация соединения после механической активации и до нее, соответственно.
5. Способ по п. 1, в котором последующую обработку водой подвергнутого механической активации двуводного гипса осуществляют в течение примерно 4 ч.